(57)【要約】【課題】本発明は、様々な応用箇所で求められる「昼白」効果に符合するように、好ましい白色光の演色性を提供することにある。【解決手段】本発明は、（回路）基板と、少なくとも一つの紫外光放射体と、少なくとも一つの青色光放射体と、波長変換層とを包括している。前記紫外光放射体及び前記青色光放射体は前記基板上に設置し、前記紫外光放射体の光線の波長範囲が３８０ｎｍ〜４２０ｎｍであり、前記青色光放射体の光線の波長範囲が４４０ｎｍ〜４７０ｎｍである。また、前記波長変換層は、第一波長変換材料及び第二波長変換材料を包含し、前記紫外光放射体及び前記青色光放射体が放射する光線を受けるために用い、前記紫外光放射体の光線を励起して可視光を発生し、前記青色光放射体の光線を白色光に変換し、これ等光を混合することで昼白な総出力スペクトルを得ている。【選択図】図１
2016100429.tif 000002
【特許請求の範囲】
【請求項１】
基板と、
前記基板に設置し、光線の波長範囲が３８０ｎｍ〜４２０ｎｍである少なくとも一つの紫外光放射体と、
前記基板に設置し、光線の波長範囲が４４０ｎｍ〜４７０ｎｍである少なくとも一つの青色光放射体と、
前記紫外光放射体及び前記青色光放射体の光路上に設置し、少なくとも一つのＵＶ蛍光材料を包含する第一波長変換材料及び少なくとも一つの蛍光材料を包含する第二波長変換材料を包括する波長変換層とを包括し、
前記第一波長変換材料は前記紫外光放射体の光線を受けて変換することで、色温度範囲が２０００Ｋ〜１８０００Ｋである有色光を発生し、前記第二波長変換材料は前記青色光放射体の光線を受けて励起することで、前記青色光放射体が放射した光線を色温度範囲が２０００Ｋ〜１８０００Ｋである有色光に変換し、これ等光を混合することで白色光総出力スペクトルを得ることを特徴とする光線放射モジュール。
【請求項２】
前記紫外光放射体は、紫外光発光ダイオードであり、前記青色光放射体は、青色光発光ダイオードであって、前記第一波長変換材料は、青色、緑色、赤色ＵＶ蛍光材料のうちのいずれか一つを包括し、前記第二波長変換材料は、黄色、緑色、赤色蛍光材料のうちのいずれか一つを包括することを特徴とする請求項１に記載の光線放射モジュール。
【請求項３】
前記第一波長変換材料は、前記第二波長変換材料を混合し、前記紫外光放射体及び前記青色光放射体、或いは前記波長変換層と前記紫外光放射体及び前記青色光放射体から一定の高さにある位置に設置することを特徴とする請求項１或いは２に記載の光線放射モジュール。
【請求項４】
前記波長変換層にある前記第一波長変換材料は、第一波長変換層を形成し、前記第二波長変換材料は、第二波長変換層を形成し、前記第一波長変換層及び前記第二波長変換層は、積層して複合層構成を形成し、前記紫外光放射体及び前記青色光放射体、或いは前記紫外光放射体及び前記青色光放射体から一定の高さにある位置のいずれか一つに設置することを特徴とする請求項１或いは２に記載の光線放射モジュール。
【請求項５】
前記波長変換層にある前記第一波長変換材料は、第一波長変換層を形成し、前記第二波長変換材料は、第二波長変換層を形成し、前記第一波長変換層は、前記紫外光放射体、或いは前記紫外光放射体から一定の高さにある位置のいずれか一つに設置し、前記第二波長変換層は、前記青色光放射体、或いは前記青色光放射体から一定の高さにある位置のいずれか一つに設置することを特徴とする請求項１或いは２に記載の光線放射モジュール。
【請求項６】
前記波長変換層にある前記第一波長変換材料は、前記紫外光放射体が放射する光線を、白色光、或いは緑色から赤色の可視光のいずれか一つの有色光に変換し、その発光波長範囲が５００ｎｍ〜６６０ｎｍであって、前記波長変換層にある前記第二波長変換材料は、前記青色光放射体が放射する光線を白色光に変換して出力することを特徴とする請求項１、２、３、４或いは５に記載の光線放射モジュール。
【請求項７】
前記紫外光放射体に前記第一波長変換材料を組合わせ、前記青色光放射体に前記第二波長変換材料を組合わせることで、ハロゲンのスペクトル範囲に近似するスペクトルをともに得ることを特徴とする請求項１、２、３、４或いは５に記載の光線放射モジュール。
【請求項８】
前記基板は、金属基板、回路基板或いはセラミック基板のいずれか一つとし、光ガイドの底部に設置し、前記光ガイドは、光学反射素子であって、反射壁及び前記反射壁に接続する開口を包括し、前記反射壁は、反射材料を有する反射層であって、参考軸を基準として幾何形状の輪郭構成を形成することを特徴とする請求項１、２、３、４或いは５に記載の光線放射モジュール。
【請求項９】
前記基板は、複数配列する前記紫外光放射体及び前記青色光放射体を設置し、直列或いは並列のいずれか一つの電気的接続を形成し、発光アレイを有する光線放射モジュールをともに得ることを特徴とする請求項１、２、３、４或いは５に記載の光線放射モジュール。
【発明の詳細な説明】
【技術分野】
【０００１】
本発明は、光線放射モジュールの構成、特に、紫外光線放射体と青色光線放射体とを組合わせる波長変換材料で、白色出力光を提供する光線放射システムに関するものである。
【背景技術】
【０００２】
発光ダイオード（Ｌｉｇｈｔ  Ｅｍｉｔｔｉｎｇ  Ｄｉｏｄｅ、或いはＬＥＤと称す）を応用して光源或いは照明装置を形成することは、すでに周知技術であって、様々な場所や環境において広く用いられている。周知技術において、白色出力光が展示会場或いは展示品を照らすようにするため、青色発光ダイオードの光線を応用して黄色蛍光体粉末或いはリン光体を励起し、白色光を発生する発光モジュール、及び赤色、青色及び緑色発光ダイオードを応用して白色光を調合する発光モジュール等の手段を包括している。
【０００３】
より好ましい演色性或いは白色光の顕現効果を得るため、周知技術において、波長範囲が４４０ｎｍ〜４６０ｎｍにある青色発光ダイオードに波長変換材料、例えば波長範囲が５００ｎｍ〜７８０ｎｍにある蛍光体粉末或いはリン光体を設置することで、波長変換材料が青色発光ダイオードの光線を緑色から赤色の有色光に変換し、波長範囲が４００ｎｍ〜４４０ｎｍにある濃青色発光ダイオードと混合し、「昼白」の白色光の出力効果を得ることがすでに開示されている。
【０００４】
波長変換材料が青色発光ダイオードの光線を緑色から赤色の有色光に変換するという上述の技術は、深い青色発光ダイオードと組合せて一定量の波長或いは短波長の深い青色を放出し、白色出力光を得ており、この深い青色発光ダイオードの光線は波長変換材料を介してその波長を変換しておらず、且つこの深い青色発光ダイオードが放射する光線は正常な青色ではないため、発光モジュールは「昼白」の白色光を出力する効果を達することができる。
【０００５】
このような従来の白色光放射モジュールには、製品の属性、環境或いは応用条件に基づき、白色光放射モジュールの白色顕現効果或いは光の混合不均一を調整することができないという課題がある。
【０００６】
代表的な例でいうと、これ等周知技術は、白色光放射モジュール等に関する組合せ構成に関連するものである。改めて白色光放射モジュールの発光ダイオード及び波長変換材料を考慮して組合せ構成を思索すると、その構成は周知のものとは異なり、その使用形態も変化することができ、今までとは異なる方法で行われる。実際、その応用状況も改善し、その白色光の顕現効果等の作用が向上する。また、周知技術で発生する混合光の不均一という状況も可能な限り低減する。しかし、このような課題は上述の周知技術には教示或いは具体的な示唆がされていない。
【発明の概要】
【発明が解決しようとする課題】
【０００７】
これを鑑み、本発明の主要な目的は、様々な応用箇所で求められる「昼白」効果に符合するように、好ましい白色光の演色性を提供することで、発光ダイオードの光線の波形をハロゲンの波形に近似する光線放射モジュールを提供することにある。
【課題を解決するための手段】
【０００８】
上述の目的を達成するため、本発明は、（回路）基板と、少なくとも一つの紫外光放射体と、少なくとも一つの青色光放射体と、波長変換層とを包括している。前記紫外光放射体及び前記青色光放射体は前記基板上に設置し、前記紫外光放射体の光線の波長範囲が３８０ｎｍ〜４２０ｎｍであり、前記青色光放射体の光線の波長範囲が４４０ｎｍ〜４７０ｎｍである。また、前記波長変換層は、第一波長変換材料及び第二波長変換材料を包含し、前記第一波長変換材料は前記紫外光放射体が放射する光線を受けるために用い、前記紫外光放射体の光線を励起して可視光を発生し、前記第二波長変換材料は前記青色光放射体が放射する光線を受けるために用い、前記青色光放射体の光線を白色光に変換し、これ等光を混合することで昼白な総出力スペクトルを得ている。
【０００９】
本発明に係る光線放射モジュールに基づくと、前記紫外光放射体は、紫外光発光ダイオードであって、前記青色光放射体は、青色発光ダイオードである。前記波長変換層にある前記第一波長変換材料は、前記第二波長変換材料を混合し、前記紫外光放射体及び前記青色光放射体に設置或いは被覆している。また、前記第一波長変換材料は少なくとも一つのＵＶ蛍光材料を包含し、前記第二波長変換材料は少なくとも一つの蛍光材料を包含している。前記第一波長変換材料は前記紫外光放射体の光線を変換或いは励起することで、好ましい可視光、例えば、色温度範囲が２０００Ｋ〜１８０００Ｋである有色光を発生しており、前記第二波長変換材料は前記青色光放射体の光線を変換或いは励起することで、好ましい可視光、例えば、色温度範囲が２０００Ｋ〜１８０００Ｋである有色光を発生している。
【００１０】
本発明に係る光線放射モジュールに基づくと、前記紫外光放射体は、紫外光発光ダイオードであって、前記青色光放射体は、青色発光ダイオードである。前記波長変換層にある前記第一波長変換材料は、第一波長変換層を形成し、前記第二波長変換材料は、第二波長変換層を形成しており、前記第一波長変換層及び前記第二波長変換層は積層して複合層構成を形成し、前記紫外光放射体及び前記青色光放射体、或いは前記紫外光放射体及び前記青色光放射体から一定の高さにある位置に設置している。
【図面の簡単な説明】
【００１１】
【図１】本発明に係る光線放射モジュールに光ガイドを設置した構成を示す模式図である。
【図２】図１の局部構成を示す模式図である。
【図２Ａ】本発明に係る一つの実施例の構成を示す断面図である。
【図３】本発明に係る一つの実施例の構成を示す断面図である。
【図３Ａ】本発明に係る光線放射モジュールの一つのスペクトルを示す模式図である。
【図３Ｂ】本発明に係る光線放射モジュールのもう一つのスペクトルを示す模式図である。
【図３Ｃ】本発明に係る光線放射モジュールのもう一つのスペクトルを示す模式図である。
【図３Ｄ】本発明に係る光線放射モジュールのもう一つのスペクトルを示す模式図である。
【図３Ｅ】本発明に係る光線放射モジュールのもう一つのスペクトルを示す模式図である。
【図４】本発明に係る一つの望ましい実施例の構成を示す模式図である。
【図５】本発明に係る光線放射モジュールのもう一つのスペクトルを示す模式図である。
【図６】本発明に係るもう一つの望ましい実施例の構成を示す模式図である。
【図７】図６にある実施例のスペクトルを示す模式図である。
【発明を実施するための形態】
【００１２】
まず、図１乃至図３を参照すると、本発明に係る光線放射モジュールは、幾何形状の輪郭をなす基板１０と、少なくとも一つの紫外光線放射体２０と、少なくとも一つの青色光線放射体３０と、波長変換層４０とを包括している。前記基板１０は、導電及び熱伝導が可能な、銅やアルミ等の金属基板、回路基板或いはセラミック基板のいずれか一つとし、前記基板１０上に前記紫外光放射体２０と前記青色光放射体３０とを設置している。前記紫外光放射体２０は、紫外光発光ダイオードであって、光線の波長範囲或いはスペクトル範囲は３８０ｎｍ〜４２０ｎｍであり、前記青色光放射体３０は、青色発光ダイオードであって、光線の波長範囲或いはスペクトル範囲は４４０ｎｍ〜４７０ｎｍである。また、前記波長変換層４０は、少なくとも前記紫外光放射体２０及び前記青色光放射体３０が放射する光線を受けるために用い、且つ前記紫外光放射体２０の光線を励起して可視光を発生し、前記青色光放射体３０の光線を白色光に変換し、これ等光を混合することで昼白な総出力スペクトルを得ている。
【００１３】
次に、図１及び図２を参照すると、好ましい実施例において、前記波長変換層４０は、第一波長変換材料及び第二波長変換材料を包含している。前記第一波長変換材料は前記紫外光放射体２０の光線を変換或いは励起することで、好ましい可視光、例えば、色温度範囲が２０００Ｋ〜１８０００Ｋである有色光を発生しており、前記第二波長変換材料は前記青色光放射体３０の光線を変換或いは励起することで、好ましい可視光、例えば、色温度範囲が２０００Ｋ〜１８０００Ｋである有色光を発生している。前記波長変換層４０は、例えば、蛍光体粉末、蛍光剤或いはリン光体の少なくとも一つの蛍光材料、及び／或いは、例えば、緑色、黄色、赤色蛍光体粉末等の複数の有色ＵＶ蛍光材料の組合せを包括している。
【００１４】
このため、前記波長変換層４０にある前記第一波長変換材料は、例えば、ＵＶ蛍光体粉末、ＵＶ蛍光剤或いはＵＶリン光体の少なくとも一つの蛍光材料、或いは複数の有色ＵＶ蛍光材料の組合せを包括し、前記紫外光放射体２０が放射する光線を白色光或いはその他の有色光、例えば緑色から赤色の可視光或いは発光波長範囲が５００ｎｍ〜６６０ｎｍである有色光に変換することができ、前記波長変換層４０にある前記第二波長変換材料は、少なくとも一つの蛍光材料を包括し、前記青色光放射体３０が放射する光線を白色光に変換することで、光線放射モジュールは昼白な総出力スペクトルを得ている。
【００１５】
なお、上述した可視光の波長範囲は、５２０ｎｍ〜５６０ｎｍである緑色可視光及び６１０ｎｍ〜６５０ｎｍである赤色（橙色）可視光等の二つの帯域を包括することが好ましい。
【００１６】
図２では、前記波長変換層４０にある前記第一波長変換材料は、前記第二波長変換材料を混合し、前記紫外光放射体２０及び前記青色光放射体３０に設置或いは被覆する形態が示されている。このことから、前記波長変換層４０は、前記紫外光放射体２０及び前記青色光放射体３０から一定の高さにある位置に設置することもできる。
【００１７】
次に、図２Ａ及び図３を参照すると、好ましい実施例において、前記波長変換層４０にある前記第一波長変換材料は、第一波長変換層４１を形成し、前記第二波長変換材料は、第二波長変換層４２を形成している。図２Ａでは、前記第一波長変換層４１及び前記第二波長変換層４２を積層して複合層構成を形成し、前記紫外光放射体２０及び前記青色光放射体３０から一定の高さにある位置（或いは前記紫外光放射体２０及び前記青色光放射体３０）に設置することが示されている。図３では、前記第一波長変換層４１を前記紫外光放射体２０に設置し、前記第二波長変換層４２を前記青色光放射体３０に設置する（或いは前記第一波長変換層４１及び前記第二波長変換層４２を前記紫外光放射体２０及び前記青色光放射体３０から一定の高さにある位置にそれぞれ設置する）構成形態が示されている。
【００１８】
このため、前記紫外光放射体２０が放射する紫外光は前記第一波長変換層４１のＵＶ蛍光材料を励起し、白色光或いは緑色から赤色の可視光、例えば、発光波長範囲が５００ｎｍ〜６６０ｎｍである有色光に変換している。前記第二波長変換層４２は、主に黄色蛍光体粉末を包括しており、前記青色光放射体３０が放射するは前記第二波長変換層４２を励起し、白色出力光に変換し、且つ前記白色出力光と上述した前記紫外光放射体２０及び前記第一波長変換層４１によって変換した白色光或いは緑色から赤色の可視光とを混合して出力することで、好ましい白色光の演色性を有する光線放射モジュールを構成している。
【００１９】
次に、図２、図２Ａ及び図３から分かるとおり、図２の前記波長変換層４０は、少なくとも一つの蛍光材料を少なくとも一つのＵＶ蛍光材料に組合わせており、図２Ａは前記波長変換層４０（或いは前記第一波長変換層４１及び前記第二波長変換層４２）を複数層或いは少なくとも二つの層を設け構成であって、図３は前記第一波長変換層４１及び前記第二波長変換層４２を前記紫外光放射体２０と前記青色光放射体３０とにそれぞれ設置する構成である。
【００２０】
図３Ａでは、前記第一波長変換材料或いは前記第一波長変換層４１が青色ＵＶ蛍光材料を応用していることが示されており、横軸は波長（ｎｍ）、縦軸は強さを表している。図３ＡにあるスペクトルＡでは、前記青色光放射体３０に前記第二波長変換層４２を組合わせた光線の波長出力範囲が示されており、スペクトルＢでは、前記紫外光放射体２０に前記第一波長変換材料或いは前記第一波長変換層４１を組合わせた光線の波長出力範囲が示されている。このことから、前記紫外光放射体２０及び前記第一波長変換材料（或いは前記第一波長変換層４１）は、青色光出力量を向上していることが分かる。
【００２１】
図３Ｂでは、前記第一波長変換材料或いは前記第一波長変換層４１が緑色ＵＶ蛍光材料を応用していることが示されている。図３ＢにあるスペクトルＡでは、前記青色光放射体３０に前記第二波長変換層４２を組合わせた光線の波長出力範囲が示されており、スペクトルＣでは、前記紫外光放射体２０に前記第一波長変換材料或いは前記第一波長変換層４１を組合わせた光線の波長出力範囲が示されている。このことから、前記紫外光放射体２０及び前記第一波長変換材料（或いは前記第一波長変換層４１）は、緑色光出力量を向上していることが分かる。
【００２２】
図３Ｃでは、前記第一波長変換材料或いは前記第一波長変換層４１が赤色ＵＶ蛍光材料を応用していることが示されている。図３ＣにあるスペクトルＡでは、前記青色光放射体３０に前記第二波長変換層４２を組合わせた光線の波長出力範囲が示されており、スペクトルＤでは、前記紫外光放射体２０に前記第一波長変換材料或いは前記第一波長変換層４１を組合わせた光線の波長出力範囲が示されている。このことから、前記紫外光放射体２０及び前記第一波長変換材料（或いは前記第一波長変換層４１）は、赤色光出力量を向上していることが分かる。
【００２３】
図３Ｄでは、前記第一波長変換材料或いは前記第一波長変換層４１が青色、緑色及び赤色ＵＶ蛍光材料を包括していることが示されている。図３ＤにあるスペクトルＡでは、前記青色光放射体３０に前記第二波長変換層４２を組合わせた光線の波長出力範囲が示されており、スペクトルＢでは、前記紫外光放射体２０の光線が前記第一波長変換材料或いは前記第一波長変換層４１の青色ＵＶ蛍光材料を励起した青色光の波長出力範囲が示されており、スペクトルＣでは、前記紫外光放射体２０の光線が前記第一波長変換材料或いは前記第一波長変換層４１の緑色ＵＶ蛍光材料を励起した緑色光の波長出力範囲が示されており、スペクトルＤでは、前記紫外光放射体２０の光線が前記第一波長変換材料或いは前記第一波長変換層４１の赤色ＵＶ蛍光材料を励起した赤色光の波長出力範囲が示されている。
【００２４】
次に、図３Ｅを参照すると、上述したスペクトルＡ、Ｂ、Ｃ、Ｄは、スペクトルＥにある光線の波長出力範囲をともに得ている。また、図３Ｅでも、スペクトルＥがハロゲンのスペクトルＦに近似していることが示されている。このことから、前記紫外光放射体２０及び前記青色光放射体３０を応用して前記波長変換層４０、例えば、前記第一波長変換材料及び前記第二波長変換材料或いは前記第一波長変換層４１及び前記第二波長変換層４２を組合わせることで、ハロゲンのような白色光顕現効果を得ることができ、周知技術の白色光出力効果より顕著に優れている。
【００２５】
次に、図１、図２及び図３を参照すると、前記基板１０が光ガイド５０の底部５３に設置されていることが示されており、前記光ガイド５０は光学反射素子であって、反射壁５１及び前記反射壁５１に接続する開口５２（或いは光放射孔）を包括している。前記反射壁５１は、反射材料を有する反射層であって、例えば、金属表面反射層或いはその他の材料を選択して反射効果を有する組織構成を構成している。また、前記反射壁５１は、参考軸Ｘを基準としてお椀状、放物線状或いは幾何形状の輪郭形態を形成している。
【００２６】
好ましい実施例において、前記波長変換層４０は、前記紫外光放射体２０及び／或いは前記青色光放射体３０から一定の高さにある位置、例えば、前記光ガイド５０にある前記開口５２の位置に設置することができる。
【００２７】
次に、図４を参照すると、前記基板１０は複数配列する前記紫外光放射体２０及び前記青色光放射体３０を設置し、直列及び／或いは並列に電気的接続を形成し、発光アレイを有する光線放射モジュールをともに得ており、前記紫外光放射体２０及び前記青色光放射体３０の設置の割合は、１：２である。図５では、前記光線放射モジュールを出力したスペクトル図が示されている。つまり、テストを経た後、上述の実施例は、光線放射モジュール全体の色調指数（ＣＲＩ）を８０まで達することができる。
【００２８】
次に、図６を参照すると、望ましい実施例において、前記基板１０は複数配列する前記紫外光放射体２０及び前記青色光放射体３０と、複数の補助光放射体６０を設置し、直列に電気的接続を形成し、発光アレイを有する光線放射モジュールをともに得ている。前記補助光放射体６０は、赤色発光ダイオード、緑色発光ダイオード或いは青色発光ダイオードのいずれか一つを選択し、光線の波長範囲或いはスペクトル範囲は６１０ｎｍ〜６５０ｎｍ、５００ｎｍ〜５８０ｎｍ或いは４５０ｎｍ〜５００ｎｍ提供し、例えば、図７のスペクトル図が示しているように、光線放射モジュール全体の演色性を可能な限り向上させ、且つ白色オブジェクトが顕現する原色効果を増加している。つまり、図６が示す実施例は、光線放射モジュール全体の色調指数（ＣＲＩ）を９０まで達することができる。
【００２９】
このことから、前記補助光放射体６０は、赤色発光ダイオード、緑色発光ダイオード及び青色発光ダイオードを組合せ、混合することで白色光を出力している。また、前記補助光放射体６０は、前記波長変換層４０とも組合わせることができ、前記波長変換層４０は前記補助光放射体６０が放射する光線を受け、白色光或いは緑色から赤色の可視光に変換している。
【００３０】
その他の実施例において、前記基板１０に単一或いは複数の前記紫外光放射体２０のみを設置し、且つ前記波長変換層４０は少なくとも赤色、緑色及び青色ＵＶ蛍光体粉末等のいずれか三つのＵＶ蛍光材料（或いはＵＶ蛍光体粉末、ＵＶ蛍光剤或いはＵＶリン光体）が包括していた場合、前記紫外光放射体２０が放射した光線は、前記波長変換層４０にある赤色、緑色及び青色蛍光材料を励起し、赤色、緑色及び青色光線に変換し、これ等光を混合することで白色光を出力している。
【００３１】
その他の実施例において、前記波長変換層４０が複数の前記紫外光放射体２０に設置或いは被覆し、その他の前記紫外光放射体２０に前記波長変換層４０が設置されず、直接紫外光を放射した場合、前記波長変換層４０を設置する前記紫外光放射体２０は、赤色、緑色及び青色光線を励起して白色光を形成し、この白色光は上述のその他の前記紫外光放射体２０が放射する紫外光と混合して出力している。
【００３２】
以上のことから、前記光線放射モジュールは、白色光の出力効果を提供できる条件下において、周知技術と比較すると、以下のような利点と考慮が挙げられる。
【００３３】
第一に、前記光線放射モジュール、或いは、前記紫外光放射体２０及び前記青色光放射体３０を組合わせた前記波長変換層４０、前記紫外光放射体２０及び前記青色光放射体３０が放射した光線をＵＶ蛍光体粉末を包含する前記第一波長変換材料（前記第一波長変換層４１）及び前記第二波長変換材料（前記第二波長変換層４２）にそれぞれ励起すること、又は前記基板１０に合わせて前記光ガイド５０を設置すること等の関連の結合コンポーネントは、その使用、構成設計、接続関係等が改めて考慮且つ思索され、従来の発光ダイオード及びその波長変換材料の組合せ構成とは異なるもとなっており、また、使用形態及び応用範囲を変化させることで、白色光の顕現効果を顕著に向上させることができ、周知技術で発生する光の混合不均一を可能な限り低減している。
【００３４】
第二に、上述した図３Ａ乃至図３Ｅから分かるとおり、前記光線放射モジュールが提供する白色光の出力効果或いは演色性等は、製品の属性、環境或いは応用条件に基づき、白色光の顕現効果或いは波長の出力範囲を調整することができないという課題を顕著に改善している。
【００３５】
そのため、本発明に係る光線放射モジュールの技術的特徴は、周知のものとは異なり、且つ周知技術にはない利点を有している。
【００３６】
なお、以上において述べたものは、本発明の好ましい実施例に過ぎず、本発明の請求の範囲を限定するものではなく、本発明に係る請求の範囲に基づいて行われる変化及び修正は、本発明が請求する範囲に属するものである。
【符号の説明】
【００３７】
１０        基板
２０        紫外光放射体
３０        青色光放射体
４０        波長変換層
４１        第一波長変換層
４２        第二波長変換層
５０        光ガイド
５１        反射壁
５２        開口
５３        底部
６０        補助光放射体
Ａ          スペクトル
Ｂ          スペクトル
Ｃ          スペクトル
Ｄ          スペクトル
Ｅ          スペクトル
Ｆ          スペクトル
Ｘ          参考軸
【図１】
2016100429.tif 000003
【図２】
2016100429.tif 000004
【図２Ａ】
2016100429.tif 000005
【図３】
2016100429.tif 000006
【図３Ａ】
2016100429.tif 000007
【図３Ｂ】
2016100429.tif 000008
【図３Ｃ】
2016100429.tif 000009
【図３Ｄ】
2016100429.tif 000010
【図３Ｅ】
2016100429.tif 000011
【図４】
2016100429.tif 000012
【図５】
2016100429.tif 000013
【図６】
2016100429.tif 000014
【図７】
2016100429.tif 000015
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
基板と、
前記基板に設置し、光線の波長範囲が３８０ｎｍ〜４２０ｎｍである少なくとも一つの紫外光放射体と、
前記基板に設置し、発生した第一青色光の光線の波長範囲が４４０ｎｍ〜４７０ｎｍである少なくとも一つの青色光放射体と、
前記紫外光放射体及び前記青色光放射体の光路上に設置し、少なくとも一つのＵＶ蛍光材料を包含する第一波長変換材料及び少なくとも一つの蛍光材料を包含する第二波長変換材料を包括する波長変換層とを包括し、
前記第一波長変換材料は前記紫外光放射体の光線を受けて変換することで、色温度範囲が２０００Ｋ〜１８０００Ｋである第二青色光を発生し、前記第二波長変換材料は前記青色光放射体の前記第一青色光光線を受けて励起することで、前記青色光放射体が放射した前記第一青色光光線を色温度範囲が２０００Ｋ〜１８０００Ｋである第一白色光に変換し、前記第二波長変換材料が前記第二青色光光線を受けて励起することで第二白色光を発生し、これ等光を混合することで白色光総出力スペクトルを得ることを特徴とする光線放射モジュール。
【請求項２】
前記紫外光放射体は、紫外光発光ダイオードであり、前記青色光放射体は、青色光発光ダイオードであって、前記第一波長変換材料は、青色、緑色、赤色ＵＶ蛍光材料のうちのいずれか一つを包括し、前記第二波長変換材料は、黄色、緑色、赤色蛍光材料のうちのいずれか一つを包括することを特徴とする請求項１に記載の光線放射モジュール。
【請求項３】
前記第一波長変換材料は、前記第二波長変換材料を混合し、前記紫外光放射体及び前記青色光放射体、或いは前記波長変換層と前記紫外光放射体及び前記青色光放射体から一定の高さにある位置に設置することを特徴とする請求項１或いは２に記載の光線放射モジュール。
【請求項４】
前記波長変換層にある前記第一波長変換材料は、第一波長変換層を形成し、前記第二波長変換材料は、第二波長変換層を形成し、前記第一波長変換層及び前記第二波長変換層は、積層して複合層構成を形成し、前記紫外光放射体及び前記青色光放射体、或いは前記紫外光放射体及び前記青色光放射体から一定の高さにある位置のいずれか一つに設置することを特徴とする請求項１或いは２に記載の光線放射モジュール。
【請求項５】
前記波長変換層にある前記第一波長変換材料は、第一波長変換層を形成し、前記第二波長変換材料は、第二波長変換層を形成し、前記第一波長変換層は、前記紫外光放射体、或いは前記紫外光放射体から一定の高さにある位置のいずれか一つに設置し、前記第二波長変換層は、前記青色光放射体、或いは前記青色光放射体から一定の高さにある位置のいずれか一つに設置することを特徴とする請求項１或いは２に記載の光線放射モジュール。
【請求項６】
前記波長変換層にある前記第一波長変換材料は、前記紫外光放射体が放射する光線を、白色光、或いは緑色から赤色の可視光のいずれか一つの有色光に変換し、その発光波長範囲が５００ｎｍ〜６６０ｎｍであって、前記波長変換層にある前記第二波長変換材料は、前記青色光放射体が放射する光線を白色光に変換して出力することを特徴とする請求項１、２、３、４或いは５に記載の光線放射モジュール。
【請求項７】
前記紫外光放射体に前記第一波長変換材料を組合わせ、前記青色光放射体に前記第二波長変換材料を組合わせることで、ハロゲンのスペクトル範囲に近似するスペクトルをともに得ることを特徴とする請求項１、２、３、４或いは５に記載の光線放射モジュール。
【請求項８】
前記基板は、金属基板、回路基板或いはセラミック基板のいずれか一つとし、光ガイドの底部に設置し、前記光ガイドは、光学反射素子であって、反射壁及び前記反射壁に接続する開口を包括し、前記反射壁は、反射材料を有する反射層であって、参考軸を基準として幾何形状の輪郭構成を形成することを特徴とする請求項１、２、３、４或いは５に記載の光線放射モジュール。
【請求項９】
前記基板は、複数配列する前記紫外光放射体及び前記青色光放射体を設置し、直列或いは並列のいずれか一つの電気的接続を形成し、発光アレイを有する光線放射モジュールをともに得ることを特徴とする請求項１、２、３、４或いは５に記載の光線放射モジュール。